СПОСОБ ПЕРЕРАБОТКИ ЗОЛОШЛАКОВЫХ ОТХОДОВ ТЕПЛОВЫХ ЭЛЕКТРОСТАНЦИЙ ДЛЯ ПРОИЗВОДСТВА СТРОИТЕЛЬНЫХ ИЗДЕЛИЙ

1. Способ переработки золошлаковых отходов на угольных тепловых электростанциях, оборудованных котлами с жидким или твердым шлакоудалением, для последующего складирования и/или промышленной утилизации, включающий подготовку и измельчение золы-уноса и твердых шлаков, смешение измельченной массы с вяжущим, в качестве по меньшей мере одного из компонентов которого используют часть шлаковой составляющей указанных отходов, перемешивание размолотых твердых отходов и вяжущего при дозированной подаче воды, гранулирование и термообработку полученных сырцовых гранул до требуемой прочности по условиям складирования и перевозки, отличающийся тем, что для получения вяжущего компонента имеющийся жидкий шлак или расплавленный твердый шлак переводят в твердый порошкообразный продукт, состоящий из сухих, аморфных сферических частиц, путем его быстрого охлаждения воздушно-водяными струями при аэрогидродинамическом распылении расплава, гранулирование осуществляют одновременно со смешением размолотых золошлаков, порошкообразного вяжущего и воды при интенсивном перемешивании, термообработку полученных сырцовых гранул осуществляют паром, образующимся при охлаждении расплавленного шлака, а затем до складирования их подвергают регулируемому охлаждению.
2. Способ по п.1, отличающийся тем, что при наличии шлака с достаточными вяжущими свойствами его используют в качестве единственного компонента вяжущего, а при их недостаточности к полученному из шлака компоненту вяжущего примешивают добавки, активирующие его вяжущие свойства, путем их совместного со шлаковым компонентом тонкого сухого помола.
3. Способ по п.1, отличающийся тем, что получаемые при распылении жидкого шлака или шлакового расплава сухие мелкие частицы шлакового порошка до их помола сепарируют, отделяя содержащиеся в шлаке оксиды тяжелых металлов.
4. Способ по п.1, отличающийся тем, что золу-уноса для обработки отбирают непосредственно из бункеров, установленных под полями электрофильтров котлов электростанции или из централизованного силосного склада сухой золы.
5. Способ по п.4, отличающийся тем, что перед обработкой золу-уноса сепарируют с отделением из обрабатываемого потока частиц размером более 120 мкм.
6. Способ по п.1, отличающийся тем, что при использовании золы-уноса с высоким содержанием оксида кальция перед операцией гранулирования ее предварительно смешивают с водой и перемешивают для осуществления процесса гидратации всего количества СаО.
7. Способ по п.1, отличающийся тем, что скорость воздушно-водяных струй в процессе аэродинамического распыления жидкого шлака или шлакового расплава составляет 250…300 м/с при давлении воздуха и воды на входе распылительного устройства не менее 0,5 МПа и 0,6 МПа соответственно.
2
8. Способ по п.2, отличающийся тем, что совместный помол шлакового порошка с активирующими добавками производят до тонины, характеризуемой удельной поверхностью полученного порошка не менее 4500 см/г.
9. Способ по п.1, отличающийся тем, что процесс интенсивного смешивания и грануляции проводят при следующем соотношении компонентов: зола-уноса 72…81 мас.%, шлаковое вяжущее 18…9,0 мас.%, вода не более 10 мас.%, добавка-активатор твердения до 0,5 мас.%.
10. Способ по п.1, отличающийся тем, что расплавление твердого шлака или шлака с недостаточной текучестью для получения вяжущего производят в электроплавильной печи путем плазменного нагрева или иным другим известным способом.